All-solid-state battery including a solid electrolyte and a layer of ion-conducting materialThe invention relates to a method for manufacturing an all-solid-state battery made up of thin layers, including the following consecutive steps: a) depositing a layer including at least one anode material on the conductive substrate thereof; b) depositing a layer including at least one cathode material on the conductive substrate thereof; c) depositing a layer including at least one solid electrolyte material on at least one layer obtained in step a) and/or b); d) depositing a layer of an ion-conducting material with a thickness of less than 10 [mu]m, preferably less than 5 [mu]m, and more preferably less than 2 [mu]m, either on the layer of anode material coated with a layer of solid electrolyte material and/or on the layer of cathode material optionally coated with a layer of solid electrolyte material, or on the layer of cathode material coated with a layer of solid electrolyte material and/or on the layer of anode material optionally coated with a layer of solid electrolyte material; e) drying said layer of said solution of the ion-conducting material obtained in step d) in order to obtain a layer of an ion-conducting material; f) consecutively stacking a layer of anode material obtained in step a), c) or e), face-to-face, with a layer of cathode material obtained in step b), c) or e), with the proviso that the stack includes at least one layer of solid electrolyte material obtained in step c) and at least one layer of an ion-conducting material obtained in step e); and g) thermally treating and/or mechanically compressing the stack obtained in step e) to obtain an all-solid-state battery made up of thin layers.A kind of method for manufacturing the all-solid-state battery made of film comprising following continuous step：a) layer comprising at least one anode material (herein referred as ' anode material layer ') is deposited in its conductive substrates, it is described conductive substrates are preferably selected to be made of sheet metal, metal tape, metallization insulating trip, metallization insulating tape, metallization insulating film group, the conductive substrates or its conducting element can be used as anode current collector；b) layer comprising at least one cathode material (herein referred as ' cathode material layer ') is deposited in its conductive substrates, it is described conductive substrates are preferably selected to be made of sheet metal, metal tape, metallization insulating trip, metallization insulating tape, metallization insulating film group, the conductive substrates or its conducting element can be used as cathode current collector, it should be understood that step a) and can b) overturn sequence；c) at least one layer obtained in step in step a) and/or b), deposition includes at least one solid electrolyte material layer (referred to herein as ' electrolyte material layer ')；d) layer of ion conductive material solution is deposited on so that in lower layer, the ion conductive material is preferably at least a kind of lithium salt：zero is coated with the anode material layer of solid electrolyte material layer, and/or is coated with or uncoated solid electrolyte material layer cathode material layer；it zero or the cathode material layer coated with solid electrolyte material layer, and/or is coated with or uncoated solid electrolytic material the anode material layer of the bed of material；e) layer of the ion conductive material solution obtained in step d) is dried to obtain ion conductive material layer；institute the thickness for stating ion conductive material layer is less than 10 μm, preferably smaller than 5 μm, even more preferably less than 2 μm；f) by step a), c) or e) in the anode material layer that obtains with step b), c) or e) in the cathode material layer of acquisition face face continuously stacks, it should be appreciated that the stacking includes the solid electrolyte material layer of acquisition and extremely at least one step c) the ion conductive material layer obtained in a few step e)；g) heat treatment and/or mechanical compression are carried out to the stacking obtained in step f), it is entirely solid made of film to obtain state battery.
고체 전해질 및 이온 전도성 물질 층을 포함하는 전-고체 배터리본 발명은 다음의 연속적인 단계들을 포함하는 박막으로 이루어진 전-고체 배터리를 제조하는 방법에 관한 것이다: a) 적어도 하나의 애노드 물질을 포함하는 층을 전도성 기재 상에 증착하는 단계; b) 적어도 하나의 캐소드 물질을 포함하는 층을 전도성 기재 상에 증착하는 단계; c) 적어도 하나의 고체 전해질 물질을 포함하는 층을 단계 a) 및/또는 단계 b)에서 얻어진 적어도 하나의 층 상에 증착하는 단계; d) 이온 전도성 물질의 용액 층을, 고체 전해질 물질 층으로 코팅된 상기 애노드 물질 층 상에 및/또는 고체 전해질 물질 층으로 코팅되거나 코팅되지 않은 상기 캐소드 물질 층 상에; 또는 고체 전해질 물질 층으로 코팅된 상기 캐소드 물질 층 상에 및/또는 고체 전해질 물질 층으로 코팅되거나 코팅되지 않은 상기 애노드 물질 층 상에, 10 μm 미만, 바람직하게는 5 μm미만, 더욱 바람직하게는 2 μm 미만의 두께로 증착하는 단계; e) 단계 d)에서 얻어진 상기 이온 전도성 물질의 용액 층을 건조시켜 이온 전도성 물질 층을 얻는 단계; f) 단계 a), c) 또는 e)에서 얻어진 애노드 물질 층을 단계 b), c) 또는 e)에서 얻어진 캐소드 물질 층과 면 대 면으로 연속적으로 적층하는 단계로서, 적층된 스택은 단계 c)에서 얻어진 적어도 하나의 고체 전해질 물질 층, 및 단계 e)에서 얻어진 적어도 하나의 이온 전도성 물질 층을 포함하는 것으로 이해되는, 단계; 및 g) 단계 e)에서 얻어진 상기 스택에 열 처리 및/또는 기계적으로 압축하여 박막으로 제조된 전-고체 배터리를 얻는 단계.박막으로 이루어진 전-고체 배터리를 제조하는 방법으로서, 다음의 연속적인 단계들:a) 바람직하게는 금속 시트, 금속 스트립, 금속화된 절연 시트, 금속화된 절연 스트립, 금속화된 절연 막으로 형성된 그룹으로부터 선택된 적어도 하나의 애노드 물질을 포함하는 층(여기서는, "애노드 물질 층"이라 함)을 전도성 기재 상에 증착하는 단계로서, 상기 전도성 기재 또는 이의 전도성 요소는 애노드 집전체로서 작용할 수 있는, 단계;b) 바람직하게는 금속 시트, 금속 스트립, 금속화된 절연 시트, 금속화된 절연 스트립, 금속화된 절연 막으로 형성된 그룹으로부터 선택된 적어도 하나의 캐소드 물질을 포함하는 층(여기서는, "캐소드 물질 층"이라 함)을 전도성 기재 상에 증착하는 단계로서, 상기 전도성 기재 또는 이의 전도성 요소는 캐소드 집전체로서 작용할 수 있는, 단계, 상기에서, 단계 a)와 단계 b)는 역전될 수 있는 것으로 이해됨;c) 적어도 하나의 고체 전해질 물질을 포함하는 층(여기서는 "전해질 물질 층"이라 함)을 단계 a) 및/또는 단계 b)에서 얻어진 적어도 하나의 층 상에 증착하는 단계;d) 바람직하게는 적어도 하나의 리튬 염인 이온 전도성 물질의 용액 층을, - 고체 전해질 물질 층으로 코팅된 상기 애노드 물질 층 상에 및/또는 고체 전해질 물질 층으로 코팅되거나 코팅되지 않은 상기 캐소드 물질 층 상에 증착하거나; 또는 - 고체 전해질 물질 층으로 코팅된 상기 캐소드 물질 층 상에 및/또는 고체 전해질 물질 층으로 코팅되거나 코팅되지 않은 상기 애노드 물질 층 상에 증착하는 단계;e) 단계 d)에서 얻어진 상기 이온 전도성 물질의 용액 층을 건조시켜 이온 전도성 물질 층을 얻는 단계로서; 상기 이온 전도성 물질 층의 두께는 10 ㎛ 미만, 바람직하게는 5 ㎛ 미만, 더욱 더 바람직하게는 2 ㎛ 미만인, 단계;f) 단계 a), c) 또는 e)에서 얻어진 애노드 물질 층을 단계 b), c) 또는 e)에서 얻어진 캐소드 물질 층과 면 대 면으로 연속적으로 적층하는 단계로서, 적층된 스택은 단계 c)에서 얻어진 적어도 하나의 고체 전해질 물질 층, 및 단계 e)에서 얻어진 적어도 하나의 이온 전도성 물질 층을 포함하는 것으로 이해되는, 단계;g) 단계 f)에서 얻어진 상기 스택에 열 처리 및/또는 기계적 압축을 수행하여 박막으로 제조된 전-고체 배터리를 얻는 단계,를 포함하는 것을 특징으로 하는 전-고체 배터리를 제조하는 방법.